(57)【特許請求の範囲】
【請求項１】
Ｃｅと、Ｚｒとを含有し、Ｃｅ及びＺｒの合計量を１００原子％としたときの、Ｃｅの含有割合が３０原子％以上８０原子％以下、Ｚｒの含有割合が２０原子％以上７０原子％以下であり、ＣａＦ2型構造相またはＣａＦ2類似構造相を有し、格子定数の理論値に対する（３１１）面の格子定数の実測値の比（実測値／理論値）が１．０００であり、大気雰囲気下、１０００℃、５時間焼成後に、全細孔容積が０．３０ｃｃ／ｇ以上を示すという特性を有する、複合酸化物。
【請求項２】
アルカリ土類金属元素、Ｃｅを除く希土類金属元素、希土類金属元素とＺｒとを除く遷移金属元素、ハロゲン元素、Ｂ、Ｃ、Ｓｉ、及びＳからなる群より選択される少なくとも１種のＭ元素を更に含み、Ｃｅ、Ｚｒ及びＭ元素の合計量を１００原子％としたときの、Ｃｅの含有割合が３０原子％以上８０原子％未満、Ｚｒの含有割合が２０原子％以上７０原子％未満、及びＭ元素の含有割合が０原子％を超え１５原子％以下である請求項１記載の複合酸化物。
【請求項３】
Ｃｅ、Ｚｒ及びＭ元素の合計量を１００原子％としたときの、Ｃｅの含有割合が４０原子％以上６０原子％未満、Ｚｒの含有割合が４０原子％以上６０原子％未満、Ｍ元素の含有割合が０原子％を超え１０原子％以下である請求項２記載の複合酸化物。
【請求項４】
Ｍ元素として、Ｌａ、Ｐｒ及びＹからなる群より選択される少なくとも１種を含む請求項２又は３記載の複合酸化物。
【請求項５】
Ｍ元素として、ＬａとＰｒおよび／またはＹとを含む請求項４記載の複合酸化物。
【請求項６】
４００℃において、複合酸化物１ｇあたり３００μｍｏｌ以上の酸素吸蔵量を示すという特性を有する請求項１〜５のいずれかに記載の複合酸化物。
【請求項７】
４００℃において、複合酸化物１ｇあたり５００μｍｏｌ以上の酸素吸蔵量を示すという特性を有する請求項１〜５のいずれかに記載の複合酸化物。
【請求項８】
大気雰囲気下、１０００℃、５時間焼成後に、全細孔容積が０．３５ｃｃ／ｇ以上を示すという特性を有する請求項１〜７のいずれかに記載の複合酸化物。
【発明の詳細な説明】
【技術分野】
【０００１】
本発明は、複合酸化物、特にガソリンや軽油を燃料としたエンジンからの排ガスを浄化する排ガス浄化触媒の助触媒等に好適に用いることができる複合酸化物に関する。
【背景技術】
【０００２】
自動車などの内燃機関より排出される排ガスには、人体又は環境に有害である炭化水素、一酸化炭素、窒素酸化物が含まれている。現在、一酸化炭素及び炭化水素を炭酸ガスと水に酸化し、窒素酸化物を窒素と水に還元する、いわゆる三元触媒が排ガス浄化触媒として使用されている。三元触媒は、例えば、主触媒であるＰｔ、Ｐｄ、Ｒｈ等の貴金属と、助触媒である酸化セリウムを含有する酸化物又は複合酸化物とが、アルミナ、コージェライト等の触媒担体に担持された構成となっている。助触媒は、含有されるＣｅが、酸化雰囲気下で３価から４価に価数を変えて酸素を吸収し、還元雰囲気下で４価から３価に価数を変えて酸素を放出するという特性、いわゆる酸素吸収放出能を有する。この酸素吸収放出能により、エンジンの加速、減速による排ガスの急激な雰囲気変化を緩和して、主触媒は高い効率で排ガスを浄化することができる。助触媒は、一般に高温時には大きな酸素吸収放出能を発揮するが、エンジン始動時のようにエンジンの温度が低いとき、特に４００℃以下の低温下においても、十分な酸素吸収放出能を発揮することが求められる。また、助触媒には主触媒である貴金属が担持されるが、高温の排ガスに曝された場合に助触媒の焼結が進み、比表面積が小さくなると主触媒が凝集し、十分な触媒能を発揮できなくなる。したがって、助触媒には高温でも大きな比表面積を維持する耐熱性が求められる。【０００３】
助触媒に利用できる複合酸化物として、例えば、特許文献１には、酸化物換算でジルコニウム及びセリウムの配合比率が、重量比で５１〜９５：４９〜５であり、５００〜１０００℃で焼成した後の比表面積が少なくとも５０ｍ2／ｇ以上、かつ１１００℃で６時間加熱後において少なくとも２０ｍ2／ｇ以上の比表面積を維持するジルコニウム−セリウム系複合酸化物が記載されている。
特許文献２には、Ｃｅおよび／またはＰｒとＺｒとを特定割合で含有し、酸化ジルコニウムに由来する正方晶系の結晶相を含有せず、且つ電子線回折像が点状の回折スポットを示す複合酸化物が開示され、該複合酸化物は低温での酸素吸収放出能に優れることが記載されている。
非許文献１には、ＣｅＯ2−ＺｒＯ2固溶体のＣｅ原子、Ｚｒ原子の均一性が高いと、ＯＳＣ（oxygen storage／release capacity）が増加することが記載されている。
【先行技術文献】
【特許文献】
【０００４】
【特許文献１】特開平１０−１９４７４２号公報
【特許文献２】国際公開第２００９／１０１９８４号
【非特許文献】
【０００５】
【非特許文献１】R&D Review of Toyota CRDL, vol. 37, No.4, p20−27
【発明の概要】
【発明が解決しようとする課題】
【０００６】
特許文献１に開示されている複合酸化物は、耐熱性は高いが低温での酸素吸収放出能が十分でない。また、特許文献２及び非特許文献１に開示されている複合酸化物は、酸素吸収放出能は高いが耐熱性が十分でない。【０００７】
本発明の課題は、排ガス浄化触媒の助触媒等に好適な、高い耐熱性および低温における優れた酸素吸収放出能を有する複合酸化物を提供することにある。
【課題を解決するための手段】
【０００８】
本発明によれば、Ｃｅと、Ｚｒとを含有し、Ｃｅ及びＺｒの合計量を１００原子％としたときの、Ｃｅの含有割合が３０原子％以上８０原子％以下、Ｚｒの含有割合が２０原子％以上７０原子％以下であり、ＣａＦ2型構造相またはＣａＦ2類似構造相を有し、格子定数の理論値に対する（３１１）面の格子定数の実測値の比（実測値／理論値）が１．０００であり、大気雰囲気下、１０００℃、５時間焼成後に、全細孔容積が０．３０ｃｃ／ｇ以上を示すという特性を有する、複合酸化物が提供される。
また本発明によれば、アルカリ土類金属元素、Ｃｅを除く希土類金属元素、希土類金属元素とＺｒとを除く遷移金属元素、ハロゲン元素、Ｂ、Ｃ、Ｓｉ、及びＳからなる群より選択される少なくとも１種のＭ元素を更に含み、Ｃｅ、Ｚｒ及びＭ元素の合計量を１００原子％としたときの、Ｃｅの含有割合が３０原子％以上８０原子％未満、Ｚｒの含有割合が２０原子％以上７０原子％未満、及びＭ元素の含有割合が０原子％を超え１５原子％以下である上記複合酸化物が提供される。
【発明の効果】
【０００９】
本発明の複合酸化物は、上記構成を有するので、従来実現されなかった高い耐熱性と低温における優れた酸素吸収放出能を併せ持つ。従って、本発明の複合酸化物は、排ガス浄化触媒の助触媒等に好適に使用することができる。
【発明を実施するための形態】
【００１０】
以下本発明について詳細に説明する。
本発明の複合酸化物は、ＣｅとＺｒとを必須成分として含み、アルカリ土類金属元素、Ｃｅを除く希土類金属元素、希土類金属元素とＺｒとを除く遷移金属元素、ハロゲン元素、Ｂ、Ｃ、Ｓｉ、及びＳからなる群より選択される少なくとも１種のＭ元素を任意成分として含む。
本発明において、ＣｅとＺｒとを含有し、Ｍ元素を含まない場合、酸素を除く各成分の含有割合は、Ｃｅ及びＺｒの合計量を１００原子％としたときの、Ｃｅの含有割合は３０原子％以上８０原子％以下、Ｚｒの含有割合は２０原子％以上７０原子％以下である。
Ｍ元素を含有する場合、酸素を除く各成分の含有割合は、Ｃｅ、Ｚｒ及びＭ元素の合計量を１００原子％としたときの、Ｃｅの含有割合は３０原子％以上８０原子％未満、Ｚｒの含有割合は２０原子％以上７０原子％未満、及びＭ元素の含有割合は０原子％を超え１５原子％以下である。
【００１１】
ＣｅおよびＭ元素の１つであるＰｒは、酸素吸収放出能を発現する元素である。Ｐｒを含有すると低温における酸素吸収放出能を更に改善できる。ただし、本発明の複合酸化物はＰｒを含まなくとも低温において十分な酸素吸収放出能を発揮することができる。したがって、Ｃｅと比較して資源量が少なく、価格も高いＰｒを必ずしも使用する必要はなく、使用する場合でも例えば１５原子％以下とＣｅより少量でよい。
Ｚｒは、ＣｅおよびＰｒの酸化率および還元率（利用率）を高くし、複合酸化物の耐熱性を向上する。ただし、酸素吸収放出能を発現するのは前述の通りＣｅおよび必要により含有させることができるＰｒであるため、あまり多く含有すると複合酸化物の重量あたりの酸素吸収放出能が小さくなるおそれがある。したがって、Ｚｒの含有量は多くとも７０原子％である。３０原子％未満であると利用率、耐熱性を向上させる効果が十分得られないおそれがある。工業的にはジルコニウム塩は数原子％のＨｆを含有している場合があり、本発明においてＨｆはＺｒに含めて取り扱う。
【００１２】
以上の理由等から、ＣｅとＺｒとを含有し、Ｍ元素を含まない場合、酸素を除く各成分の含有割合は、Ｃｅ及びＺｒの合計量を１００原子％としたときの、Ｃｅの含有割合は４０原子％以上６０原子％以下、Ｚｒの含有割合は４０原子％以上６０原子％以下が好ましく、Ｃｅの含有割合は４５原子％以上５５原子％以下、Ｚｒの含有割合は４５原子％以上５５原子％以下が更に好ましい。
Ｍ元素を含有する場合、酸素を除く各成分の含有割合は、Ｃｅ、Ｚｒ及びＭ元素の合計量を１００原子％としたときの、Ｃｅの含有割合は４０原子％以上６０原子％未満、Ｚｒの含有割合が４０原子％以上６０原子％未満、及びＭ元素の含有割合は０原子％を超え１０原子％以下が好ましく、Ｃｅの含有割合は４５原子％以上５５原子％以下、Ｚｒの含有割合が４５原子％以上５８原子％以下、及びＭ元素の含有割合は１原子％以上１０原子％以下が更に好ましい。
上記好ましい範囲、更に好ましい範囲において、高い耐熱性と低温における優れた酸素吸収放出能を高度に両立することが可能である。
【００１３】
本発明の複合酸化物においてＭ元素は、Ｍｇ、Ｃａ、Ｓｒ、Ｂａ等のアルカリ土類金属元素、Ｓｃ、Ｙ、Ｌａ、Ｎｄ、Ｔｂ等のＣｅを除く希土類金属元素、Ｔｉ、Ｖ、Ｎｂ、Ｔａ、Ｃｒ、Ｍｏ、Ｗ、Ｍｎ、Ｆｅ、Ｃｏ、Ｎｉ、Ｐｄ、Ｐｔ、Ｃｕ、Ａｇ、Ｚｎ、Ａｌ、Ｇａ、Ｉｎ、Ｇｅ、Ｓｎ、Ｂｉ等の希土類金属元素とＺｒとを除く遷移金属元素、Ｆ、Ｃｌ等のハロゲン元素、Ｂ、Ｃ、Ｓｉ、Ｓを表す。特に、Ｍ元素として、Ｌａ、Ｐｒ及びＹの少なくとも１種を含有する場合は、耐熱性および低温における酸素吸収放出能が向上するため好ましい。Ｌａは特に耐熱性を向上し、Ｐｒ及びＹは特に低温における酸素吸収放出能が向上する。Ｌａと、Ｐｒおよび／またはＹとを同時に含有する場合、特にこれらの性能を著しく向上できる。また、Ｆｅ、Ｃｏ、Ｎｉ、Ｃｕ、Ｍｎ、Ｔｉ及びＳｎの少なくとも１種を含有する場合、酸素吸収放出能が向上できるため好ましい。また、これら以外の元素を不可避不純分として含んでいても良い。
【００１４】
本発明の複合酸化物は、ＣａＦ2型構造相またはＣａＦ2類似構造相を有し、格子定数の理論値に対する（３１１）面の格子定数の実測値の比（実測値／理論値）が１．０００である。本発明において実測値／理論値が１．０００であるということは、小数点以下の四桁目の数を四捨五入した場合の値が１．０００となることを意味する。結晶構造の確認、格子定数の測定は、Ｘ線回折装置により、以下の条件で行う。
ターゲット：銅、管電圧：４０ｋＶ、管電流：３００ｍＡ、発散スリット：１°、散乱スリット：１°、受光スリット：０．１５ｍｍ、操作モード：連続、スキャンステップ：０．０２°、スキャンスピード：５°／分。
本発明の複合酸化物は、ＣａＦ2構造相またはＣａＦ2類似構造相のみからなることが好ましい。ＣａＦ2類似構造相とは、Ｘ線回折(ＸＲＤ)測定によりＣａＦ2構造相として指数付できる結晶相を意味し、Ｃ型希土類構造、パイロクロア構造、またはパイロクロア構造に酸素が導入された準安定相等が含まれる。
【００１５】
本発明の複合酸化物の格子定数の理論値に対する（３１１）面の格子定数の実測値の比（実測値／理論値）は、上記条件で測定したＸＲＤパターンよりＣａＦ2構造相またはＣａＦ2類似構造相の（３１１）面の回折ピーク（２θ＝５８°付近）の角度より以下の通り算出した。
理論値は、ＺｒＯ2とＣｅＯ2の格子定数の理論値を用い、それぞれ含有率で按分した値を用いた。実測値は、上記条件で測定した（３１１）面の回折ピーク角度より、ブラッグの回折条件式を用いて算出した値を用いた。Ｍ元素については特に考慮せずに格子定数の理論値に対する実測値の値を算出したが、本発明の複合酸化物を規定する上で、性能との十分な相関がとれることを確認している。
本発明の複合酸化物は、格子定数の理論値に対する（３１１）面の格子定数の実測値の比（実測値／理論値）が１．０００であることから、ほぼ理論的にＣｅのＣａＦ2構造相に、Ｚｒ、また必要によりＭ元素が固溶している。固溶状態が高い場合、酸素の吸蔵・放出時の格子間の歪が少ないため、酸素がスムーズに出入りすることが可能となり、特に低温時の酸素が移動しにくい状況において効果が顕著となると考えられる。
【００１６】
本発明の複合酸化物は、大気雰囲気下、１０００℃、５時間焼成後の全細孔容積が０．３０ｃｃ／ｇ以上を示すという特性を有する。１０００℃、５時間焼成後の全細孔容積は、複合酸化物の耐熱性を表す指標となる。上述の格子定数で規定した高度な固溶状態にあり、かつ前記全細孔容積が０．３０ｃｃ／ｇ以上である本発明の複合酸化物は、低温における優れた酸素吸収放出能と十分な耐熱性の双方を備える。前記全細孔容積は、好ましくは０．３５ｃｃ／ｇ以上であり、その上限は特に限定されないが、通常、０．４５ｃｃ／ｇ程度である。本発明において全細孔容積は、Ｎｏｖａ２０００（Quantachrome社製）で窒素ガスを用い、ＢＪＨ脱着法で測定できる。
【００１７】
本発明の複合酸化物は、４００℃において、複合酸化物１ｇあたり好ましくは３００μｍｏｌ以上、さらに好ましくは５００μｍｏｌ／ｇ以上、最も好ましくは６００μｍｏｌ／ｇ以上の酸素吸蔵量を示すという特性を有する。該酸素吸蔵量の上限は特に限定されないが、通常、７００μｍｏｌ／ｇ程度である。本発明において複合酸化物の酸素吸蔵量は、ガス吸着装置を用いて、以下の方法により測定した。
まず、水素ガスを０．０７ＭＰａでフローさせながら、複合酸化物の試料５０ｍｇを１時間かけて４００℃まで昇温し、１０分間保持することで試料を還元する。試料は計測が終わるまで４００℃に保持する。その後、ヘリウムガスをフローして水素ガスを十分に置換する。次いで、計量管にて正確に秤量した酸素１ｃｃをサンプル管に導入し、試料を酸化する。この際、消費された酸素量をＴＣＤ（熱伝導型分析計）により定量して、酸素吸蔵量（μｍｏｌ／ｇ）とする。
【００１８】
本発明の複合酸化物は、例えば、以下に示す湿式で調製した沈殿物を焼成する工程（ａ）〜（ｄ）を含む方法で製造することができる。
ジルコニウムイオンを含有するジルコニウム水溶液を加熱保持する工程（ａ）、加熱保持したジルコニウム水溶液と、必要に応じてＭ元素イオンを含む、セリウムイオンの９０ｍｏｌ％以上が４価であるセリウム水溶液とを混合して混合水溶液とし、該混合水溶液を加熱保持する工程（ｂ）、加熱保持した混合水溶液と界面活性剤とを含有する沈殿剤を混合し、沈殿物を得る工程（ｃ）、及び得られた沈殿物を酸化雰囲気にて焼成する工程（ｄ）を含む方法。
【００１９】
上記工程（ａ）を行う前に、ジルコニウムイオンを含有するジルコニウム水溶液、セリウムイオンを含有するセリウム水溶液、及び界面活性剤を含有するアルカリ性水溶液を準備する。ここで、ジルコニウムイオンとは、Ｚｒ4+もしくはＺｒＯ2+であって、これらのいずれか、もしくは両方を含むことができる。また、セリウム水溶液には、必要によりＭ元素イオンを含有させることができる。
ジルコニウム水溶液およびセリウム水溶液は、それぞれＣｅ、Ｚｒ、必要に応じてＭ元素の塩を水に溶解して調製する。Ｚｒ、Ｃｅ、Ｍ元素の塩としては、それぞれの硝酸塩、硫酸塩、酢酸塩等の水溶性の塩が使用できる。
【００２０】
アルカリ性水溶液は、例えば、アンモニウム、水酸化ナトリウム、水酸化カリウム、炭酸水素アンモニウム、炭酸ナトリウム、炭酸水素ナトリウム等を水に溶解して調製できる。アルカリ性水溶液は、ジルコニウムイオン、セリウムイオン、Ｍ元素イオンを中和、沈殿するに必要な理論量の１．１〜５倍のアルカリを含有することが好ましい。
界面活性剤としては、例えば、エトキシカルボキシレート等の陰イオン界面活性剤、アルコールエトキシレート等の非イオン界面活性剤、ポリエチレングリコール、カルボン酸及びそれらの混合物が挙げられ、特にカルボン酸の使用が好ましい。前記カルボン酸としては、例えば、デカン酸、ラウリン酸、ミリスチン酸、パルミチン酸等の飽和カルボン酸が好ましく挙げられ、特にラウリン酸が好ましい。
アルカリ水溶液中の界面活性剤の含有割合は、通常１．０〜３．５ｗｔ％程度である。
【００２１】
工程（ａ）において加熱保持は、９０〜１００℃で、５〜１２時間行うことが好ましく、さらに好ましくは９５〜９８℃で、７〜１０時間行う。ジルコニウム水溶液を加熱保持することにより、加水分解反応が進行し、Ｚｒの水酸化物、オキシ水酸化物、酸化物、これらの水和物等を含む微粒子が生じる。加熱保持の温度は高い方が、加熱保持の時間は長い方が加水分解反応は進行するが、発生したＺｒの微粒子の酸化が進み過ぎ、また粒成長が進み過ぎると、工程（ｂ）において、Ｃｅや、必要により含有されるＭ元素との混合状態の均一性が困難となるため、加熱保持前のジルコニウム水溶液の状態により、工程（ａ）の加熱保持の条件を適宜定めることが好ましい。
ジルコニウム水溶液の濃度は、ＺｒＯ2換算で１０〜１００ｇ／Ｌとすることが好しく、さらに好ましくは１０〜５０ｇ／Ｌである。ジルコニウム水溶液の濃度は低い方が加水分解反応は生じやすいが、生産性が低くなる傾向がある。逆にジルコニウム水溶液の濃度が高いと加水分解反応が進行し難い傾向がある。
【００２２】
工程（ｂ）においてセリウム水溶液に、４価のセリウムイオンを含有させることにより、加水分解反応が進行し易くなる。セリウム水溶液中の４価のセリウムイオンの割合は９５ｍｏｌ％以上が好ましい。
工程（ｂ）において混合水溶液の加熱保持は、９０〜１００℃で、１５〜２５時間行うことが好ましく、さらに好ましくは９８〜１００℃で、１８〜２０時間行う。混合水溶液を加熱保持することで加水分解反応が進行し、Ｃｅの水酸化物、酸化物及びこれらの水和物のいずれかの微粒子が生じる。同時に前述のＺｒの微粒子と均一に混合される。この際、Ｚｒの微粒子およびＣｅの微粒子の一部が溶解・析出を繰り返しながら、原子レベルでの混合が行われ、さらにＺｒ、Ｃｅが原子レベルで均一に混合された粒子を成長させることが可能になる。
加熱保持の温度、時間は、上記セリウムイオンの加水分解反応、Ｚｒの微粒子およびＣｅの微粒子の溶解・析出に影響し、最終的に得られる複合酸化物の酸素吸収放出能に関わる固溶度、耐熱性に関わる前記全細孔容積に影響するものと推測される。
混合水溶液の濃度は、ＣｅはＣｅＯ2換算、任意のＭ元素は大気雰囲気下、１０００℃で焼成して得られる酸化物換算で、ＣｅとＭ元素の合計量が２０〜１００ｇ／Ｌとすることが好ましく、さらに好ましくは３０〜７０ｇ／Ｌである。
【００２３】
上記工程（ａ）を行った後に工程（ｂ）を行うことは重要である。ジルコニウム塩は、セリウム塩との共存下では加水分解反応が進行しにくい。工程（ａ）は、セリウム塩が存在しない環境下で行うことから、Ｚｒの微粒子を生成させ、かつ発生した微粒子の酸化が進み過ぎ、また粒成長が進み過ぎることがない条件を自由に設定して行うことができる。その後、セリウム水溶液を混合して加熱保持する工程（ｂ）を行うことで、Ｚｒの微粒子のごく近傍で、Ｃｅの微粒子が生成し、さらにはこれらの微粒子が溶解・析出を繰り返しながら、Ｃｅ、Ｚｒが原子レベルで均一に混合された粒子となり、さらにそれを粒成長させることが可能になる。この段階で、粒子をある程度の大きさまで成長させることで、後工程の焼成時または複合酸化物とした後の高温での使用時に過度の焼結が抑制できるため、耐熱性が高く、かつ固溶度が高く酸素吸収放出能に優れた複合酸化物を得ることができる。
【００２４】
工程（ｃ）において生成する沈殿物の回収は、例えば、ヌッチェ、フィルタープレス、遠心分離等で、ろ過することにより行うことができる。回収の際、沈殿物は洗浄することが好ましい。洗浄はデカンテーション等の公知の方法で行うことができる。回収した沈殿物は次工程の前に乾燥を行ってもよい。また、スプレードライ法によりスラリーから直接、乾燥させた沈殿物を得ることもできる。
工程（ｃ）により、Ｃｅ、Ｚｒ、必要によりＭ元素を含有する沈殿物が得られる。該沈殿物は、工程（ｂ）において生成した粒子間に界面活性剤が分散して存在する形態として得られる。この界面活性剤は、いわゆる造孔剤として機能し、後工程の焼成により、沈殿物を多孔質の複合酸化物とすることができる。このような多孔質の複合酸化物とすることで、高温での使用時に過度の焼結が抑制できるため、耐熱性を高めることができる。
【００２５】
工程（ｄ）において焼成は、酸化雰囲気下で行うことができる。焼成条件は、工程（ｃ）で得られた沈殿物が分解・酸化されて複合酸化物となり、ＣａＦ2型構造相またはＣａＦ2類似構造相を有し、格子定数の理論値に対する（３１１）面の格子定数の実測値の比（実測値／理論値）が１．０００となり、また、得られる複合酸化物が、大気雰囲気下、１０００℃、５時間焼成後、全細孔容積が０．３０ｃｃ／ｇ以上を示す特性を有するような条件であれば特に限定されない。通常、３００℃以上１２００℃以下で、０．５時間以上２４時間以下の条件が挙げられる。また、２段階以上の焼成を行うこともできる。例えば、沈殿物を２００℃以上５００℃以下の温度で０．５時間以上２４時間以下の条件で第１焼成工程と、１０００℃以上１２００℃以下で、０．５時間以上２４時間以下の条件で第２焼成工程とを行う２段階焼成が挙げられる。
【００２６】
前記製造法においては、工程（ｄ）の後、還元雰囲気下、焼成する工程（ｅ）を行うことが好ましい。該工程（ｅ）は、通常、８００℃以上で、好ましくは１０００℃以上１２００℃以下で、０．５時間以上２４時間以下の条件により行うことができる。また、前述の酸化雰囲気下での焼成と同様に２段階で行うことができる。
工程（ｅ）において還元雰囲気は、水素または一酸化炭素を含有する還元雰囲気、もしくはアルゴン、ヘリウム等の不活性ガスと水素の混合ガス雰囲気で行なうことができる。不活性ガスと水素の混合ガスの雰囲気で行うことが安全面、効率面で好ましい。
工程（ｅ）を行うことで得られる複合酸化物は、さらに各元素の固溶状態が高くなり、各格子間の配列が整う、即ち、結晶性が高まるため、さらに酸素の吸蔵・放出時の格子間の歪を少なくすることができる。このため、酸素がスムーズに出入りすることが可能となり、特に酸素が移動しにくい低温時において酸素吸蔵・放出効果を顕著にすることが可能になるものと考えられる。
【００２７】
前記製造法においては、さらに工程（ｅ）の後、酸化雰囲気下、焼成する工程（ｆ）を行うことが好ましい。ここでの焼成は、前述の沈殿物の焼成と同様に行うことができる。その後も同様に、還元雰囲気下の焼成、酸化雰囲気下での焼成を適宜行うことができる。
【実施例】
【００２８】
以下、本発明を実施例及び比較例により更に詳細に説明するが、本発明はこれらに限定されない。
尚、以下の例において、得られた複合酸化物の組成は、ＩＣＰ発光分光分析装置で測定したところ、何れも原料組成と同様であった。【００２９】
実施例１
原料として硝酸ジルコニール水溶液を用い、ＺｒＯ2換算で濃度１５ｇ／Ｌのジルコニウム水溶液を調整した。ジルコニウム水溶液１Ｌを冷却管、攪拌機を備えた容器に入れ、９８℃で８時間、攪拌しながら加熱・保持した。
次いで、室温まで冷却したジルコニウム水溶液にＣｅＯ2換算でセリウムイオンの９５ｍｏｌ％が４価であり、ＣｅＯ2換算で濃度２００ｇ／Ｌの硝酸セリウム水溶液を６０ｍｌと、Ｌａ2Ｏ3換算で濃度３００ｇ／Ｌの硝酸ランタン水溶液１０ｍｌとを加え、混合水溶液を得た。得られた混合水溶液を９８℃で２０時間、攪拌しながら加熱・保持した。
続いて、室温まで冷却した混合水溶液を攪拌しながら、ラウリン酸アンモニウム６．８ｇを含有する１２．５質量％のアンモニア水溶液３１５ｍｌを２０分間かけて添加した。アンモニア水溶液を投入した後の混合水溶液のｐＨは９．５であった。その後、得られた沈殿物をヌッチェ濾過、デカンテーション洗浄を繰り返し行った。
得られた沈殿物を大気雰囲気下にて４００℃、５時間焼成後、一旦、乳鉢にて粉砕し、再度、大気雰囲気下にて１０００℃、２時間焼成し、複合酸化物を得た。
得られた複合酸化物について、前述した方法により、ＸＲＤ、４００℃における酸素吸蔵量、大気雰囲気下、１０００℃、５時間焼成後の全細孔容積をそれぞれ測定した。その結果、得られた複合酸化物はＣａＦ2構造相として指数付できる結晶相のみを含有し、格子定数の理論値に対する（３１１）面の格子定数の実測値の比（実測値／理論値）が１．０００、４００℃における酸素吸蔵量が３２３μｍｏｌ／ｇ、大気雰囲気下、１０００℃、５時間焼成後の全細孔容積が０．３７８ｃｃ／ｇであった。【００３０】
実施例２〜１０
表１の組成となるように原料水溶液の配合を変えた以外は、実施例１と同様にして複合酸化物を得た。原料水溶液に加えるＰｒ、Ｙ源としては、それぞれ硝酸プラセオジム水溶液、硝酸イットリウム水溶液を用いた。得られた複合酸化物について、実施例１と同様な測定を行った。結果を表１に示す。ＣａＦ2構造相として指数付できる結晶相のみを含有する場合、表１には単にＣａＦ2と記載している。【００３１】
実施例１１〜２０
それぞれ実施例１〜１０と同様にして沈殿物を得た。得られた沈殿物を大気雰囲気下にて４００℃、５時間焼成後の試料について、水素を２Ｌ／分の流量でフローしながら１０００℃、１時間焼成を行い、次いで、大気中にて７００℃、５時間焼成し、複合酸化物を得た以外はそれぞれ実施例１と同様の方法で行った。得られた複合酸化物について、実施例１と同様に測定を行った。結果を表１に示す。【００３２】
実施例２１〜２３
表１の組成となるように原料水溶液の配合を変えた以外は、実施例１１と同様にして複合酸化物を得た。原料水溶液に加えるＮｄ、Ｇｄ源としては、それぞれ硝酸ネオジム水溶液、硝酸ガドリニウム水溶液を用いた。得られた複合酸化物について、実施例１と同様に測定を行った。結果を表１に示す。【００３３】
比較例１
ジルコニウム水溶液を加熱・保持せず、混合水溶液を９８℃、２０時間、攪拌しながら加熱・保持した以外は実施例１と同様にして行い複合酸化物を得た。得られた複合酸化物について、実施例１と同様に測定を行った。結果を表１に示す。ＣａＦ2構造相として指数付できる結晶相だけでなく、ＺｒＯ2に由来する正方晶も含有する場合、表１にはＣａＦ2＋ｔ−ＺｒＯ2と記載している。【００３４】
比較例２
ジルコニウム水溶液を加熱・保持せず、また混合水溶液にラウリン酸アンモニウムを含まない１２．５質量％のアンモニア水溶液３１５ｍｌを２０分間かけて添加した。その後、得られた沈殿物をヌッチェ濾過、デカンテーション洗浄を繰り返し行った。次いで、得られた沈殿物にラウリン酸アンモニウム６．８ｇを加え、よく混合した。以上の点以外は実施例１１と同様にして焼成を行い、複合酸化物を得た。得られた複合酸化物について、実施例１と同様に測定を行った。結果を表１に示す。【００３５】
比較例３及び４
原料の配合を表１に示す通り変更した以外は、実施例１１と同様にして、複合酸化物を得た。得られた複合酸化物について、実施例１と同様に測定を行った。結果を表１に示す。【００３６】
【表１】
0005969499.tif 000002